(57)【要約】【課題】太陽電池の電極を凹版オフセット印刷法によって形成する場合において、従来に比して中間転写体から被印刷物への転写性が良好であり、基板表面に従来よりも比して細幅で厚みもある電極を形成することができ、さらに印刷時に基板を破損しにくい導電性ペーストを提供する。【解決手段】少なくとも、それぞれ異なる樹脂である樹脂バインダー(A)ならびに樹脂バインダー(B)と、導電性粉末(C)、無機バインダー(D)、および有機溶剤(E)を含む導電性ペースト組成物であって、樹脂バインダー（A）がエチルセルロースからなり、樹脂バインダー（B）がポリビニルブチラールからなり、かつ、該樹脂バインダー（A)と該樹脂バインダー（B）の重量比が２：８〜８：２であることを特徴とする導電性ペースト組成物。【選択図】なし【特許請求の範囲】
【請求項１】
少なくとも、それぞれ異なる樹脂である樹脂バインダー(A)ならびに樹脂バインダー(B)と、導電性粉末(C)、無機バインダー(D)、および有機溶剤(E)を含む導電性ペースト組成物であって、樹脂バインダー（A）がエチルセルロースからなり、樹脂バインダー（B）がポリビニルブチラールからなり、かつ、該樹脂バインダー（A)と該樹脂バインダー（B）の重量比が２：８〜８：２であることを特徴とする導電性ペースト組成物。
【請求項２】
樹脂バインダー（A)の重量平均分子量(Mw（A)）と樹脂バインダー（B）の重量平均分子量（Mw(B)）の比Mw(A)/Mw(B)が１以上１０以下であることを特徴とする請求項１に記載の導電性ペースト組成物。
【請求項３】
樹脂バインダー(B)の重量平均分子量が１０，０００〜６０，０００であることを特徴とする請求項１又は２に記載の導電性ペースト組成物。
【請求項４】
樹脂バインダー(A)の重量平均分子量が１０，０００〜５００，０００であることを特徴とする請求項１〜３のいずれかに記載の導電性ペースト組成物。
【請求項５】
有機溶剤(E)の沸点が２００℃以上３００℃以下であり、かつ溶解度パラメータ(SP値)が8以上、11以下であることを特徴とする請求項１〜４のいずれかに記載の導電性ペースト組成物。
【請求項６】
導電性粉末(C)が、平均粒子径D50が０.０５μm以上１０.０μm以下、タップ密度２.０g／cm3以上７.０ｇ／cm3以下の銀及び／または銅であることを特徴とする請求項１〜５のいずれかに記載の導電性ペースト組成物。
【請求項７】
導電性粉末(C)と無機バインダー(D)の総重量部１００に対し、樹脂バインダー(A)と樹脂バインダー(B)の総重量部が１.０以上８.０以下であることを特徴とする請求項１〜６のいずれかに記載の導電性ペースト組成物。
【請求項８】
無機バインダー(D)が、平均粒子径Ｄ50が０．１μm以上〜１０．０μm以下の無機粒子であり、軟化点が３５０℃以上６００℃以下であることを特徴とする請求項１〜７のいずれかに記載の導電性ペースト組成物。
【請求項９】
さらにAl、Zn、Pb、Bi、Gd、Ce、Zr、Ti、Mn、Sn、Ru、Co、Fe、及びCrからなる群より選ばれる少なくとも１種以上の金属粉を導電性粉末(C)の総重量部１００に対して１０以下を含むことを特徴とする請求項６に記載の導電性ペースト組成物。
【請求項１０】
凹版オフセット印刷で電極を形成する工程に用いられることを特徴とする、請求項１〜９のいずれかに記載の導電性ペースト組成物。
【請求項１１】
太陽電池セル電極形成に用いられることを特徴とする、請求項１〜１０のいずれかに記載の導電性ペースト組成物。
【発明の詳細な説明】
【技術分野】
【０００１】
この発明は、特にオフセット印刷法によって微細なパターンを印刷するのに適した新規な導電性ペーストと、この導電性ペーストを用いた微細な導電性パターンの形成方法とに関するものである。更に好適には、太陽電池セルの表面に形成される集電極を凹版オフセット印刷により形成するための太陽電池セル電極形成ペーストに関するものである。
【背景技術】
【０００２】
近年の環境問題への高まりから、太陽電池が注目されているが、この太陽電池の受光面側には、線状の集電極が設けられている。この集電極は、太陽電池内部で発生した電流を外部へ送電する役割を有することから電気抵抗が低いことが望ましく、また、太陽電池の内部に太陽光をできる限り多く取り込めるように、電極幅は細いことが望ましい。そのため集電極は、幅を狭くするとともに、高さを高くして断面積を大きくすることが求められる。このような集電極は、従来ではスクリーン印刷法などの方法によって形成されてきたが、近年では、電極幅が８０μｍ以下の集電極の形成が求められており、このような幅の集電極をスクリーン印刷法で形成することは困難である。そのため、より電極幅の細い集電極を形成する方法としてオフセット印刷が検討されており、中でも特に凹版オフセット印刷が検討されている。【０００３】
凹版オフセット印刷法は、凹版に形成された溝に導電性ペーストを埋め込み、凹版からシリコーンブランケットなどの中間転写体に導電性ペーストを一旦受理し、被印刷物に転写を行って、被印刷物上に所定形状の導電性ペーストからなる電極パターンを形成する方法である。このような凹版オフセット印刷法において、凹版から中間転写体への導電性ペーストの受理性を高める技術（たとえば、特許文献１参照）や、中間転写体から被印刷物への導電性ペーストの転写性を高める技術（たとえば、特許文献２参照）が提案されている。【０００４】
特許文献１には、第一の転写の転写率を向上させるため、導電性ペーストの溶媒として、高沸点溶媒（ジエチレングリコールモノブチルエーテルアセタート）と比較的低沸点を有する低沸点溶媒（２−ブトキシエタノール）の２種類の溶媒を用いることで、凹版から中間転写体への転写率の向上を図る技術が開示されている。これは、凹版の溝内で乾燥が進み、導電性ペーストに含まれる２種類の溶媒のうちの低沸点溶媒が蒸発することで、溝内での導電性ペーストの凝集力が向上するためである。また、高沸点溶媒を低沸点溶媒に適当な分率で混合することで、中間転写体への転写後の乾燥のしすぎを防ぎ、つぎに続く被印刷物への転写時のパイリングを防ぐようにしている。【０００５】
また、特許文献２には、中間転写体からの転写率を確保するため、導電性ペーストにエチルセルロースとアクリル樹脂を重量比で１：９〜９：１としたバインダーを添加することで、パイリングを防ぐ技術が開示されている。この特許文献２では、中間転写体の導電性ペーストが転写される面を、表面エネルギの低いシリコーンゴムとし、導電性ペーストの結着樹脂として、シリコーンゴムとの親和性が高いエチルセルロースと、ガラス基板からなる被印刷物との親和性が高いアクリル樹脂とを組み合わせることによって、凹版から中間転写体への受理性、および中間転写体から被印刷物への転写性のバランスを取っている。【０００６】
また、特許文献３では、エチルセルロースなどの結着用樹脂と、アクリル樹脂からなる転写用樹脂と、２０℃での蒸気圧が０．１ｍｍＨｇ以下である低揮発性溶媒と、２０℃での蒸気圧が０．５〜５ｍｍＨｇである高揮発性溶媒とを組み合わせることにより、従来よりも比して細幅で厚みもある電極を、従来に比して生産性を向上させている。【０００７】
しかしながら、体積抵抗率をできるだけ小さくする必要のある太陽電池の電極形成用導電性ペーストにおいては、良好な電気特性を持つ電極得るためには、導電性ペースト中の導体フィラーの体積分率を高め、焼結前後の膜減りを抑制する必要がある。そのため、導電性ペースト内の無機成分が多くなることから、かかる発明では、凝集力に欠け、中間転写体で造膜されず、第二の転写後も中間転写体に残留するといったパイリングが発生するという問題点があった。さらに、中間転写体から被印刷物へ良好に転写させるためには、被印刷物に対する中間転写体の圧力を高くする必要があり、太陽電池に用いられるＳｉ基板の様な強度の低く破損しやすい被印刷物を破損してしまうといった問題点があった。これらの課題点より、凹版オフセット印刷による太陽電池基板への細線印刷は事実上不可能であった。
【先行技術文献】
【特許文献】
【０００８】
【特許文献１】特開２００８−２９３９０４号公報
【特許文献２】特許第４８０１８５５号公報
【特許文献３】特開２０１１−１０３３５６号公報
【発明の概要】
【発明が解決しようとする課題】
【０００９】
本発明は、かかる従来技術の課題を背景になされたものである。すなわち、本発明は太陽電池の電極を凹版オフセット印刷法によって形成する場合において、従来に比して中間転写体から被印刷物への転写性が良好であり、基板表面に従来よりも比して細幅で厚みもある電極を形成することができ、さらに印刷時に基板を破損しにくい導電性ペーストを提供することを目的とする。
【課題を解決するための手段】
【００１０】
本発明者らは鋭意検討した結果、以下に示す手段により、上記課題を解決できることを見出し、本発明に到達した。すなわち、本発明は、以下の構成からなる。【００１１】
１．少なくとも、それぞれ異なる樹脂である樹脂バインダー(A)ならびに樹脂バインダー(B)と、導電性粉末(C)、無機バインダー(D)、および有機溶剤(E)を含む導電性ペースト組成物であって、樹脂バインダー（A）がエチルセルロースからなり、樹脂バインダー（B）がポリビニルブチラールからなり、かつ、該樹脂バインダー（A)と該樹脂バインダー（B）の重量比が２：８〜８：２であることを特徴とする導電性ペースト組成物である。【００１２】
２．樹脂バインダー（A)の重量平均分子量(Mw（A)）と樹脂バインダー（B）の重量平均分子量（Mw(B)）の比Mw(A)/Mw(B)が１以上１０以下であることを特徴とする１に記載の導電性ペースト組成物である。【００１３】
３．樹脂バインダー(B)の重量平均分子量が１０，０００〜６０，０００であることを特徴とする１又は２に記載の導電性ペースト組成物である。【００１４】
４．樹脂バインダー(A)の重量平均分子量が１０，０００〜５００，０００であることを特徴とする１〜３のいずれかに記載の導電性ペースト組成物である。【００１５】
５．有機溶剤(E)の沸点が２００℃以上３００℃以下であり、かつ溶解度パラメータ(SP値)が8以上、11以下であることを特徴とする１〜４のいずれかに記載の導電性ペースト組成物である。【００１６】
６．導電性粉末(C)が、平均粒子径D50が０.０５μm以上１０.０μm以下、タップ密度２.
０g／cm3以上７.０ｇ／cm3以下の銀及び／または銅であることを特徴とする１〜５のいずれかに記載の導電性ペースト組成物である。【００１７】
７．導電性粉末(C)と無機バインダー(D)の総重量部１００に対し、樹脂バインダー(A)と
樹脂バインダー(B)の総重量部が１.０以上８.０以下であることを特徴とする１〜６のい
ずれかに記載の導電性ペースト組成物である。【００１８】
８．無機バインダー(D)が、平均粒子径Ｄ50が０．１μm以上〜１０．０μm以下の無機粒
子であり、軟化点が３５０℃以上６００℃以下であることを特徴とする１〜７のいずれかに記載の導電性ペースト組成物である。【００１９】
９．さらにAl、Zn、Pb、Bi、Gd、Ce、Zr、Ti、Mn、Sn、Ru、Co、Fe、及びCrからなる群より選ばれる少なくとも１種以上の金属粉を導電性粉末(C)の総重量部１００に対して１０以下を含むことを特徴とする６に記載の導電性ペースト組成物である。【００２０】
１０．凹版オフセット印刷で電極を形成する工程に用いられることを特徴とする、１〜９のいずれかに記載の導電性ペースト組成物である。【００２１】
１１．太陽電池セル電極形成に用いられることを特徴とする、１〜１０のいずれかに記載の導電性ペースト組成物である。
【発明の効果】
【００２２】
本発明により、従来に比して中間転写体から被印刷物への転写性が良好であり、基板表面に従来よりも比して細幅で厚みもある電極を形成することの出来る、すなわち太陽電池の光電変換効率を高めることの出来る導電性ペーストを提供できる。
【発明を実施するための形態】
【００２３】
以下、本発明を詳述する。本発明の導電ペーストは、少なくとも、それぞれ異なる樹脂である樹脂バインダー(A)ならびに樹脂バインダー(B)と、導電性粉末(C)、無機バインダー(D)、および有機溶剤(E)を含む導電性ペースト組成物であって、樹脂バインダー（A）がエチルセルロースからなり、樹脂バインダー（B）がポリビニルブチラールからなり、かつ、該樹脂バインダー（A)と該樹脂バインダー（B）の重量比が２：８〜８：２であることを特徴とする導電性ペースト組成物である。
【００２４】
樹脂バインダーには、印刷パターンの焼結後に焼失する必要があることと、かつ中間転写体であるシリコーンゴムへ良好に受理されることと、さらに一旦受理した印刷パターンすべてを転写できることが求められる。かかる樹脂の組み合わせとして、樹脂バインダー（Ａ）は中間転写体への受理性や粘度調整などの観点からエチルセルロースが必要であり、中間転写体からの転写性の観点から、樹脂バインダー（Ｂ）はポリビニルブチラールである必要がある。
【００２５】
樹脂バインダー（A)は、印刷パターンの、凹版から転写体への受理性を向上する効果を発現し、樹脂バインダー（B)は、印刷パターンの、転写体から被印刷物への転写性を向上する効果を発現する。樹脂バインダー（Ａ）と樹脂バインダー（Ｂ）の重量比A：Bは２：８〜８：２である。樹脂バインダー（Ａ）が少ない側に外れた導電性ペーストは、当該樹脂バインダー（Ａ）による、印刷パターンの、凹版から転写体への転写性を向上する効果が得られない。また逆に、重量比Ａ：Ｂが８：２よりも樹脂バインダー（Ｂ）の少ない側に外れた導電性ペーストは、当該樹脂バインダー（Ｂ）による、印刷パターンの、転写体から被印刷物への転写性を向上する効果が得られない。したがってこのいずれの場合にも、良好な導電性パターンを形成できない。
【００２６】
樹脂バインダー（A)の重量平均分子量(Mw（A)）と樹脂バインダー（B）の重量平均分子量（Mw(B)）の比Mw(A)/Mw(B)は１以上１０以下であることが好ましい。Mw(A)/Mw(B)が1未満であれば、印刷パターンの、凹版から転写体への受理性が悪化するといった問題が生じる可能性が有り、逆にMw(A)/Mw(B)が１０を超えると、転写体から被印刷物への転写性が悪化するといった問題が生じる可能性が有り、いずれの場合も良好な導電性パターンを形成できない可能性がある。
【００２７】
樹脂バインダー（B）の重量平均分子量(Mw（B)）は、重量平均分子量が１０，０００〜６０，０００であることが好ましい。重量平均分子量が１０，０００未満であれば、転写体から被印刷物への転写性を向上する効果が十分に発現されない恐れがある。逆に、重量平均分子量が６０，０００を超えた場合には、導電性ペーストの粘度が高くなり、凹版から転写体への受理性が悪化するといった問題や、樹脂バインダー（B）が有機溶剤（E）に溶解しなくなるといった問題が生じる可能性がある。
【００２８】
樹脂バインダー（A）の重量平均分子量(Mw（A)）は、重量平均分子量が１０，０００〜５００，０００であることが好ましい。重量平均分子量が１０，０００未満であれば、樹脂バインダー（A)の、凹版から転写体への受理性を向上する効果が十分に発現されない恐れがある。逆に、重量平均分子量が５００，０００を超えた場合には、導電性ペーストの粘度が高くなり、同様に凹版から転写体への受理性が悪化するといった問題が生じる可能性や、樹脂バインダー（A）が有機溶剤（E）に溶解しなくなる問題が生じる可能性がある。
【００２９】
ペーストに含有される有機溶剤(E)は、沸点が２００℃以上３００℃以下であり、かつＳＰ値が８．０以上、１１．０以下であることが好ましく、有機溶剤（E）の好ましい配合量は、導電性粉末(C)と無機バインダー(D)の総重量部１００に対し５．０以上２５．０以下である。有機溶媒(E)は１種類でもよく、２種類以上を使用してもよい。２種類以上を使用する場合、上記範囲内の沸点及びＳＰ値を有する有機溶媒がペースト全溶剤中の７０重量％以上を占めることが好ましい。有機溶剤(E)の沸点が２００℃未満では印刷時に乾燥しやすくなって、導電性ペーストが経時変化を起こしやすくなるといった問題が発生する場合があり、逆に３００℃を超えると導電パターンの乾燥が困難になり、ペーストを連続で重ね印刷する際の導電パターンの太りが発生する恐れがある。さらに、連続印刷時にはシリコーンブランケットに含浸された溶剤をできるだけ速やかに揮散させる必要があるため、前記溶剤としては沸点が３００℃以下の溶剤を用いることが好ましい。
【００３０】
凹版オフセット印刷法は、凹版に形成された溝に導電性ペーストを埋め込み、凹版からシリコーンブランケットなどの中間転写体に導電性ペーストを一旦受理し、被印刷物に転写を行って、被印刷物上に所定形状の導電性ペーストからなる電極パターンを形成する方法である。印刷初期の段階からシリコーンブランケットの使用寿命に至るまでの間、安定して良好な印刷をするためには、溶剤がシリコーンブランケットに適度に含浸される必要があり、そのためには溶剤として、溶解度パラメータ(ＳＰ値)が８．０以上１１．０以下の範囲内であるものを用いる必要がある。すなわち、印刷初期の段階から溶剤をシリコーンブランケットに比較的速やかに含浸させ、それによってシリコーンブランケットの表面を適度な膨潤状態として、特に再転写の工程において転写不良を生じたりするのを防止し、予備印刷の回数をできるだけ少なくすることを考慮すると、溶剤としては、溶解度パラメータ(SP値)が１１．０以下である溶剤を用いる必要がある。また、SP値が１１．０を超えるとシリコーンゴムの膨潤率が小さいことから中間転写体であるシリコーンゴムからのペースト転写性が悪化し、良好な導電パターンを得られないといった問題が生じる。一方、溶剤のSP値が８.０未満では、中間転写体であるシリコーンゴムの溶媒膨潤が大きすぎ、被印刷物への転写性が悪化する問題が生じる。
【００３１】
溶解度パラメータ（ＳＰ値）が８．０以上１１．０以下で沸点が２００℃以上３００℃以下の溶剤としては、エチレングリコールモノフェニルエーテル、エチレングリコールジブチルエーテル、エチレングリコールモノヘキシルエーテル、1,３−ブチレングリコールジアセテート、ジエチレングリコールモノエチルエーテル、ジエチレングリコールモノプロピルエーテル、ジエチレングリコールモノブチルエーテル、ジエチレングリコール−ｎ−ヘキシルエーテル、ジエチレングリコール−２−ヘキシルエーテル、ジエチレングリコールジブチルエーテル、ジエチレングリコールモノエチルエーテルアセテート、ジエチレングリコールモノブチルエーテルアセテート、ジプロピレングリコールモノエチルエーテル、ジプロピレングリコールモノプロピルエーテル、ジプロピレングリコールモノブチルエーテル、ジプロピレングリコールメチル-ｎ-プロピルエーテル、ジプロピレングリコールメチルエテールアセテート、トリプロピレングリコールモノメチルエーテル、トリエチレングリコール、トリエチレングリコールモノメチルエーテル、トリエチレングリコールモノエチルエーテル、トリエチレングリコールモノブチルエーテル、トリプロピレングリコール-ｎ−ブチルエーテル、２−エチル−１，３−ヘキサンジオール、１，３-ブタンジオールジアセテート、１，６-ヘキサンジオールジアセテート、γ−ブチロラクトン、ターピネオール、ジヒドロターピネオール、ターピニルアセテート、トリアセチン等が挙げられる。
【００３２】
導電性粉末（C）は、凹版オフセット印刷用導電ペーストの印刷適性を向上すると共に、電極パターン中での充填率を高めて、前記電極パターンの導電性を向上すること等を考慮すると、５０％平均粒径Ｄ５０が０．０５〜１０．０μｍ、特に０．１〜５.０μｍであることが好ましい。また、導電性粉末の形状は球状であることが焼結後に良好な電気特性を得られることから好ましい。導電性粉末の材質としては、導電性が良好であり比較的安価である銀または銅を用いることができる。タップ密度２.０g／cm3以上７.０ｇ／cm3であり、好ましくは４.０g／cm3以上６．０ｇ／cm3以下である。２.０ｇ／cm3未満では、導電性粉末の密度が低下することにより電極の抵抗値が高くなる問題が発生する。逆に７．０ｇ／cm3を超えると、導電性粉末の分散性が低下する恐れがある。また、導電性粉末は電気特性や印刷特性改善のため、複数の種類を組み合わせて用いてもよい。導電性粉末（C）としては、金属粉末が好適に使用され、なかでも銀粉末及び／または銅粉末がより好適に使用される。上記銀粉末及び／または銅粉末を使用する場合、印刷性の改善または導電パターンの電気特性改善のために、前記各成分に加えて、さらにAl、Zn、Pb、Bi、Gd、Ce、Zr、Ti、Mn、Sn、Ru、Co、Fe、Crから選ばれる１種以上の金属粉を添加してもよい。その場合、金属粉の添加量は導電性を維持するために導電性粉末（C）の総重量部１００に対して１０．０重量部以下とすることが好ましい。
【００３３】
導電性粉末(C)と無機バインダー(D)の総重量部１００に対し、樹脂バインダー(A)と樹脂バインダー(B)の総重量部は１.０以上８.０以下であり、好ましくは２．０以上６．０以下である。樹脂バインダー(A)と樹脂バインダー(B)の総重量部が１．０未満であれば、導電性粉末同士を結合させるバインダーとしての結着樹脂の結合力が弱まるために凹版オフセット印刷時の印刷性が低下するおそれがある。一方、樹脂バインダー(A)と樹脂バインダー(B)の総重量部が８．０を超えた場合には、導電性粉末の充てん密度が低下して、印刷パターンのかすれや、導電性低下のおそれがある。
【００３４】
無機バインダー(D)としては、粒子状のものが好ましく、焼成後に導電性粉末を焼成させ電極形状を保つと共に、電極と被印刷物との密着性を確保できる金属酸化物ガラスフリットが好適に使用される。用いるガラスフリットの軟化点は３５０〜６００℃の範囲内である。ガラスフリットの軟化点が低すぎると、導電性ペーストを焼成するに際し、ガラスの粘度が低くなりすぎ、受光面電極−半導体基板界面に過剰なガラスが留まり、その結果、ガラスが両者の接触を著しく阻害するおそれがある。他方、ガラスフリットの軟化点が高すぎると、導電性ペーストを焼成するに際し、ガラスの粘度があまり低下しなくなる。そのため、反射防止膜が十分に除去されず、受光面電極と半導体基板との接合が不十分となり、かつ両者の接着強度が著しく低下するおそれがある。このようなガラスフリットとして、具体的には、酸化鉛、ホウケイ酸ガラス、酸化ホウ素、酸化アルミニウム、酸化ケイ素、酸化亜鉛、酸化ビスマスなどの金属酸化物を含有するガラスから選択される１種または２種以上のガラス粉末が望ましい。ガラスフリットの平均粒径(D50)については、導電性粉末と同じ理由から、０．１μm以上１０μm以下であることが好ましい。
【実施例】
【００３５】
以下に実施例を示して本発明を具体的に説明するが、本発明は実施例に限定されるものではない。【００３６】
実施例１
まず、下記の各成分を十分にかく拌、混合したのち、３本ロールで混練して導電性ペーストを作製した。
（重量部）
銀粉末                        ９５．０
ガラスフリット                  ５．０
エチルセルロース                ２．０
ポリビニルブチラール            ２．０
ブチルカルビトールアセテート  ２４．０
なおエチルセルロースとしては、ダウケミカル社製の商品名エトセルＳＴＤ１０（エトキシル基の含有割合：４８〜５０％、重量平均分子量Mw：７５,０００）を用いた。またポリビニルブチラールとしては、積水化学工業(株)製の商品名エスレックＢＬ−１（重量平均分子量Mw：１９，０００）を用いた。銀粉末としては、平均粒径（Ｄ５０）が０．８μｍで、タップ密度が５．３g/cm3で球状のものを用いた。さらにガラスフリットとしては平均粒径３．０μｍで、軟化点が４７０℃の酸化鉛ガラスを用いた。ブチルカルビトールアセテートはキシダ化学(株)製のものを用いた。【００３７】
被印刷物として、１５ｃｍ角、厚さ２００μｍで、テクスチャを形成、ＳｉＮx反射防止膜が製膜されたＳｉ基板を用いた。この基板上に、下記の凹版、および中間転写体としてのシリコーンブランケットを使用した凹版オフセット印刷法によって、上記の導電性ペーストを印刷した。印刷速度は、凹版からシリコーンブランケットへの転写速度を４０ｍｍ／秒、シリコーンブランケットからＳｉ基板への転写速度を４０ｍｍ／秒に設定した。印刷後、１２０℃で有機溶媒の乾燥を行い、電極パターンを形成した。凹版は、銅表面に幅５０μｍ、深さ１５μｍの直線を、２ｍｍのピッチでストライプ状にエッチングし、その上にクロムメッキが施されたものを用いた。シリコーンブランケットは、スプリング式硬さ（ＪＩＳ  Ａ硬さ）が４５°の、（株）金陽社製『（商品名）シルブラン』を用いた。【００３８】
上記各実施例、比較例の、導電性パターンの形成工程のうち凹版オフセット印刷工程において、印刷パターンの凹版からシリコーンブランケットへの受理性、印刷パターンのシリコーンブランケットから基板への転写性を目視にて検査し、下記の基準で評価した。【００３９】
（受理性）
○：全ての回で、導電パターンの受理が断線なく行われた。受理性良好。
△：シリコーンブランケットに受理された導電性パターンの一部に断線や細りが生じた。受理性やや不良。
×：導電性パターンがシリコーンブランケットに全く受理されなかった。受理性不良。【００４０】
（転写性）
◎：全ての回で、導電性パターンの転写が完全に行われた。転写性良好。
○：導電性パターンの一部が転写されなかったり、僅かにシリコーンブランケットへ導電性パターンの残留が見られる回があった。転写性やや良好。
△：導電性パターンの大半が転写されず、シリコーンブランケットへ導電性パターンの多くが残留した。転写性やや不良。
×：導電性パターンが全く転写されなかった。転写性不良。【００４１】
実施例２〜１７、比較例１〜６
エチルセルロースならびにポリビニルブチラール、銀粉末とガラスフリットおよび溶剤を、表１に示した重量平均分子量、配合量（重量部）で配合したこと以外は実施例１と同様にして導電性ペーストを作製し、導電性パターンを形成した。
以上の結果を表１に示す。【００４２】
【表１】
2016006513.tif 000002
【００４３】
表より、エチルセルロースとポリビニルブチラールの重量比が２：８よりエチルセルロース側が少ない比較例５、６では凹版からシリコーンブランケットへの転写性が悪化し、逆にエチルセルロースとポリビニルブチラールの重量比が８：２よりポリビニルブチラール側が少ない比較例２、３では、シリコーンブランケットからＳｉ基板への転写性が悪化し、どちらも良好な転写性を得ることができなかった。銀粉末とガラスフリットとの総重量部１００に対し、エチルセルロースとポリビニルブチラールとを重量比で２：８〜８：２の割合で併用した実施例１〜１７はいずれも、基板への導電パターンの転写性が良好であった。
【産業上の利用可能性】
【００４４】
以上のように、本発明にかかる導電性ペーストは、太陽電池に使用される基板への微細電極印刷が容易であり、それによる太陽電池の高効率化も可能であることから、産業界に大きく寄与することが期待される。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
少なくとも、それぞれ異なる樹脂である樹脂バインダー(A)ならびに樹脂バインダー(B)と、導電性粉末(C)、無機バインダー(D)、および有機溶剤(E)を含む導電性ペースト組成物であって、樹脂バインダー（A）がエチルセルロースからなり、樹脂バインダー（B）がポリビニルブチラールからなり、かつ、該樹脂バインダー（A)と該樹脂バインダー（B）の重量比が２：８〜８：２であることを特徴とする導電性ペースト組成物。
【請求項２】
樹脂バインダー（A)の重量平均分子量(Mw（A)）と樹脂バインダー（B）の重量平均分子量（Mw(B)）の比Mw(A)/Mw(B)が１以上１０以下であることを特徴とする請求項１に記載の導電性ペースト組成物。
【請求項３】
有機溶剤(E)の沸点が２００℃以上３００℃以下であり、かつ溶解度パラメータ(SP値)が8以上、11以下であることを特徴とする請求項１〜２のいずれかに記載の導電性ペースト組成物。
【請求項４】
導電性粉末(C)が、平均粒子径D50が０.０５μm以上１０.０μm以下、タップ密度２.０g／cm3以上７.０ｇ／cm3以下の銀及び／または銅であることを特徴とする請求項１〜３のいずれかに記載の導電性ペースト組成物。
【請求項５】
導電性粉末(C)と無機バインダー(D)の総重量部１００に対し、樹脂バインダー(A)と樹脂バインダー(B)の総重量部が１.０以上８.０以下であることを特徴とする請求項１〜４のいずれかに記載の導電性ペースト組成物。
【請求項６】
無機バインダー(D)が、平均粒子径Ｄ50が０．１μm以上〜１０．０μm以下の無機粒子であり、軟化点が３５０℃以上６００℃以下であることを特徴とする請求項１〜５のいずれかに記載の導電性ペースト組成物。
【請求項７】
さらにAl、Zn、Pb、Bi、Gd、Ce、Zr、Ti、Mn、Sn、Ru、Co、Fe、及びCrからなる群より選ばれる少なくとも１種以上の金属粉を導電性粉末(C)の総重量部１００に対して１０以下を含むことを特徴とする請求項４に記載の導電性ペースト組成物。
【請求項８】
凹版オフセット印刷で電極を形成する工程に用いられることを特徴とする、請求項１〜７のいずれかに記載の導電性ペースト組成物。
【請求項９】
太陽電池セル電極形成に用いられることを特徴とする、請求項１〜８のいずれかに記載の導電性ペースト組成物。
【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
少なくとも、それぞれ異なる樹脂である樹脂バインダー(A)ならびに樹脂バインダー(B)と、導電性粉末(C)、無機バインダー(D)、および有機溶剤(E)を含む導電性ペースト組成物であって、樹脂バインダー（A）が重量平均分子量が１０，０００〜５００，０００であるエチルセルロースからなり、樹脂バインダー（B）が重量平均分子量が１０，０００〜６０，０００であるポリビニルブチラールからなり、かつ、該樹脂バインダー（A)と該樹脂バインダー（B）の重量比が２：８〜８：２であることを特徴とする導電性ペースト組成物。
【請求項２】
樹脂バインダー（A)の重量平均分子量(Mw（A)）と樹脂バインダー（B）の重量平均分子量（Mw(B)）の比Mw(A)/Mw(B)が１以上１０以下であることを特徴とする請求項１に記載の導電性ペースト組成物。
【請求項３】
有機溶剤(E)の沸点が２００℃以上３００℃以下であり、かつ溶解度パラメータ(SP値)が8以上、11以下であることを特徴とする請求項１または２に記載の導電性ペースト組成物。
【請求項４】
導電性粉末(C)が、平均粒子径D50が０.０５μm以上１０.０μm以下、タップ密度２.０g／cm3以上７.０ｇ／cm3以下の銀及び／または銅であることを特徴とする請求項１〜３のいずれかに記載の導電性ペースト組成物。
【請求項５】
導電性粉末(C)と無機バインダー(D)の総重量部１００に対し、樹脂バインダー(A)と樹脂バインダー(B)の総重量部が１.０以上８.０以下であることを特徴とする請求項１〜４のいずれかに記載の導電性ペースト組成物。
【請求項６】
無機バインダー(D)が、平均粒子径Ｄ50が０．１μm以上〜１０．０μm以下の無機粒子であり、軟化点が３５０℃以上６００℃以下であることを特徴とする請求項１〜５のいずれかに記載の導電性ペースト組成物。
【請求項７】
さらにAl、Zn、Pb、Bi、Gd、Ce、Zr、Ti、Mn、Sn、Ru、Co、Fe、及びCrからなる群より選ばれる少なくとも１種以上の金属粉を導電性粉末(C)の総重量部１００に対して１０以下を含むことを特徴とする請求項４に記載の導電性ペースト組成物。
【請求項８】
凹版オフセット印刷で電極を形成する工程に用いられることを特徴とする、請求項１〜７のいずれかに記載の導電性ペースト組成物。
【請求項９】
太陽電池セル電極形成に用いられることを特徴とする、請求項１〜８のいずれかに記載の導電性ペースト組成物。
【国際調査報告】
2016006513.tif 000003
2016006513.tif 000004
2016006513.tif 000005
2016006513.tif 000006